이 를 위하 여 본 발명자 들 은 상기 BAF 소둔 열처리 사이클 방안 을 찾아내 기 위하 여 만족 하 고 용도 에 적합 한 소둔 사이클 의 적용 을 위해 BAF 시뮬레이터 ( simulator ) 장치 를 사용 하 여 실제 현장 의 BAF 와 동일 한 분위기 와 가열 조건 , 유지 조건 , 냉각 조건 을 설정 하 고 조건 별 로 실험 을 행하 였 다 . 또한 강판 소재 로 는 심 가공 기계 적 특성 치가 가능 하 고 성형 가공 성 및 용접 성 을 확보 하 기 위해 우선 , 면밀히 검토 결과 탄소 함량 범위 를 통상 70 ppm 미만 으로 하 는 극 저탄소강 을 선정 하 고 열간 압연 시 권 취 온도 도 상기 이유 로 고온 권 취 온도 범위 인 620 ~ 660 ℃ 에서 실시 한 소재 를 사용 하 였 다 .